(57)【要約】【課題】液晶パネルを斜めから見たときの画像の着色を抑制できる液晶表示装置を提供する。【解決手段】液晶パネル１１とバックライトユニット１２との間に、波長６００ｎｍ以上の赤色系可視光について、液晶パネル１１の正面方向に出射する場合よりも斜め方向に出射する場合の透過率を低下させるとともに、波長５００ｎｍ以下の青色系可視光について、液晶パネル１１の正面方向に出射する場合よりも斜め方向に出射する場合の透過率を増加させる光学フィルタ４を配置する。これにより、液晶パネル１１を斜めから見たときの画像の赤色化および黄色化を抑制することができる。【選択図】図１
2007316156.tif 000002
【特許請求の範囲】
【請求項１】
液晶層を挟んで対向する一対の透明基板と、
前記一対の透明基板のうち光入射面側または光出射面側に配置され、波長６００ｎｍ以上の可視光について、前記光出射面から正面方向に出射する場合よりも斜め方向に出射する場合の透過率を低下させる光学素子とを備えた
ことを特徴とする液晶パネル。
【請求項２】
前記光学素子は、当該光学素子へ入射角０°で入射する可視光について、波長５００ｎｍから６００ｎｍにおける可視光の透過率の平均値が９０％以上である
ことを特徴とする請求項１に記載の液晶パネル。
【請求項３】
前記光学素子は、当該光学素子へ入射角４０°および６０°で入射する可視光について、波長６００ｎｍから７００ｎｍの可視光の透過率の平均値が、波長４００ｎｍから６００ｎｍにおけるそれよりも低い
ことを特徴とする請求項１に記載の液晶パネル。
【請求項４】
前記光学素子は、当該光学素子へ入射角６０°で入射する可視光のＰ波成分およびＳ波成分の少なくとも一方について、波長６３０ｎｍにおける透過率が９５％以下である
ことを特徴とする請求項１に記載の液晶パネル。
【請求項５】
液晶層を挟んで対向する一対の透明基板と、
前記一対の透明基板のうち光入射面側または光出射面側に配置され、波長５００ｎｍ以下の可視光について、前記光出射面から正面方向に出射する場合よりも斜め方向に出射する場合の透過率を増加させる光学素子とを備えた
ことを特徴とする液晶パネル。
【請求項６】
前記光学素子は、当該光学素子へ入射角０°で入射する可視光について、波長５００ｎｍから６００ｎｍにおける可視光の透過率の平均値が９０％以上である
ことを特徴とする請求項５に記載の液晶パネル。
【請求項７】
前記光学素子は、当該光学素子へ入射角０°および２０°で入射する可視光について、波長４００ｎｍから５００ｎｍの可視光の透過率の平均値が、波長５００ｎｍから７００ｎｍにおけるそれよりも低い
ことを特徴とする請求項５に記載の液晶パネル。
【請求項８】
前記光学素子は、当該光学素子へ入射角０°で入射する可視光について、波長４５０ｎｍにおける可視光透過率が９５％以下である
ことを特徴とする請求項５に記載の液晶パネル。
【請求項９】
液晶層を挟んで対向する一対の透明基板と、
前記一対の透明基板のうち光入射面側または光出射面側に配置され、波長６００ｎｍ以上の可視光について、前記光出射面から正面方向に出射する場合よりも斜め方向に出射する場合の透過率を低下させるとともに、波長５００ｎｍ以下の可視光について、前記光出射面から正面方向に出射する場合よりも斜め方向に出射する場合の透過率を増加させる光学素子とを備えた
ことを特徴とする液晶パネル。
【請求項１０】
液晶パネルと、
前記液晶パネルの背面側に配置されたバックライトユニットと、
前記バックライトユニットから出射する波長６００ｎｍ以上の可視光について、前記液晶パネルから正面方向に出射する場合よりも斜め方向に出射する場合の透過率を低下させる光学素子とを備えた
ことを特徴とする液晶表示装置。
【請求項１１】
前記光学素子は、当該光学素子へ入射角０°で入射する可視光について、波長５００ｎｍから６００ｎｍにおける可視光の透過率の平均値が９０％以上である
ことを特徴とする請求項１０に記載の液晶表示装置。
【請求項１２】
前記光学素子は、当該光学素子へ入射角４０°および６０°で入射する可視光について、波長６００ｎｍから７００ｎｍの可視光の透過率の平均値が、波長４００ｎｍから６００ｎｍにおけるそれよりも低い
ことを特徴とする請求項１０に記載の液晶表示装置。
【請求項１３】
前記光学素子は、当該光学素子へ入射角６０°で入射する可視光のＰ波成分およびＳ波成分の少なくとも一方について、波長６３０ｎｍにおける透過率が９５％以下である
ことを特徴とする請求項１０に記載の液晶表示装置。
【請求項１４】
液晶パネルと、
前記液晶パネルの背面側に配置されたバックライトユニットと、
前記バックライトユニットから出射する波長５００ｎｍ以下の可視光について、前記液晶パネルから正面方向に出射する場合よりも斜め方向に出射する場合の透過率を増加させる光学素子とを備えた
ことを特徴とする液晶表示装置。
【請求項１５】
前記光学素子は、当該光学素子へ入射角０°で入射する可視光について、波長５００ｎｍから６００ｎｍにおける可視光の透過率の平均値が９０％以上である
ことを特徴とする請求項１４に記載の液晶パネル。
【請求項１６】
前記光学素子は、当該光学素子へ入射角０°および２０°で入射する可視光について、波長４００ｎｍから５００ｎｍの可視光の透過率の平均値が、波長５００ｎｍから７００ｎｍにおけるそれよりも低い
ことを特徴とする請求項１４に記載の液晶パネル。
【請求項１７】
前記光学素子は、当該光学素子へ入射角０°で入射する可視光について、波長４５０ｎｍにおける可視光透過率が９５％以下である
ことを特徴とする請求項１４に記載の液晶パネル。
【請求項１８】
液晶パネルと、
前記液晶パネルの背面側に配置されたバックライトユニットと、
前記バックライトユニットから出射する波長６００ｎｍ以上の可視光について、前記液晶パネルから正面方向に出射する場合よりも斜め方向に出射する場合の透過率を低下させるとともに、波長５００ｎｍ以下の可視光について、前記液晶パネルから正面方向に出射する場合よりも斜め方向に出射する場合の透過率を増加させる光学素子とを備えた
ことを特徴とする液晶表示装置。
【請求項１９】
前記光学素子は、前記液晶パネルと一体的に設けられている
ことを特徴とする請求項１８に記載の液晶表示装置。
【請求項２０】
前記光学素子は、前記液晶パネルと前記バックライトユニットとの間に配置されている
ことを特徴とする請求項１８に記載の液晶表示装置。
【請求項２１】
前記バックライトユニットには、ＮＴＳＣ比９０％以上の光源が用いられている
ことを特徴とする請求項１８に記載の液晶表示装置。
【請求項２２】
少なくとも、第１の屈折率材料と、この第１の屈折率材料と屈折率が異なる第２の屈折率材料とが積層された多層膜からなり、
波長６００ｎｍ以上の可視光について、前記多層膜の法線方向に出射する場合よりも斜め方向に出射する場合の透過率を低下させ、及び／又は、波長５００ｎｍ以下の可視光について、前記多層膜の法線方向に出射する場合よりも斜め方向に出射する場合の透過率を増加させる
ことを特徴とする光学素子。
【請求項２３】
前記第１の屈折率材料は、ＴｉＯ2、Ｎｂ2Ｏ5、Ｔａ2Ｏ5、ＺｒＯ2又はこれら何れかの微粒子を含有する塗膜である
ことを特徴とする請求項２２に記載の光学素子。
【請求項２４】
前記第２の屈折率材料は、フッ素系樹脂、ＳｉＯ2、ＭｇＦ2又はこれら何れかの微粒子を含有する膜である
ことを特徴とする請求項２２に記載の光学素子。
【請求項２５】
当該光学素子は、基材フィルム上に前記多層膜が積層されてなるとともに、
前記基材フィルムと前記多層膜との界面に微細な凹凸を有しており、
前記凹凸の算術平均粗さ（Ｒａ）値が３０ｎｍ以上３００ｎｍ以下であり、かつ、
１００μｍ2の範囲内において、直径が１００ｎｍ以下の凹凸密度が１００以下で、直径が１００ｎｍ以上２００ｎｍ以下および２００ｎｍ以上３００ｎｍ以下の凹凸密度がそれぞれ２０以下である
ことを特徴とする請求項２２に記載の光学素子。
【発明の詳細な説明】
【技術分野】
【０００１】
本発明は、斜めから見たときの画面の着色を抑制し視角特性の改善を図った液晶パネル、液晶表示装置およびこれらに用いられる光学素子に関する。
【背景技術】
【０００２】
液晶表示装置（ＬＣＤ：Liquid Crystal Display）は、ブラウン管（ＣＲＴ：Cathode Ray Tube）と比較して低消費電力かつ小型化、薄型化が可能であり、現在では携帯電話、デジタルカメラ、ＰＤＡ（Personal Digital Assistants）等の小型機器から、大型サイズの液晶テレビに至るまで、様々なサイズのものが幅広く使用されている。
【０００３】
液晶表示装置は透過型、反射型等に分類され、特に透過型液晶表示装置は、液晶層を一対の透明基板で挟んだ液晶パネルのほか、バックライトユニットを備えている。また、バックライトユニットからの光源光を液晶パネルの全面に効率良く照射するための拡散シートやプリズムシート等の機能性シートを液晶パネルとバックライト間に挿入したり、液晶層に入射する光に偏光性を与える偏光板やカラー画像表示のためのカラーフィルタ等を液晶パネルに配置する構成が一般的である。
【０００４】
一方、液晶表示装置の表示方式には、液晶層を構成する液晶分子の種類に応じて、ＴＮ（ねじれネマティック）、ＶＡ（垂直配列）、ＩＰＳ（In-Plane Switching）等の種々の方式が知られている。これらの方式はいずれも、画素単位で液晶分子の配向状態を変え、液晶層に入射する光の偏光状態あるいは透過率を制御することで、液晶パネル前面に所望の画像を表示させている。
【０００５】
ところが、液晶パネルを透過する光の偏光状態は液晶分子の配向角度に大きく依存するため、液晶パネルへ垂直に入射する光の偏光状態と斜め方向に入射する光の偏光状態とでは光の透過率に差が生じる。また、液晶層の屈折率異方性と厚さとの積で表されるリタデーションが波長分散性を有し、波長の大きさで光の透過率が変化する。その結果、液晶パネルを見る方向によって特定波長領域の光の強度が変化することにより映像の色温度が変化し、また、表示コントラストや表示色が見る方向で異なる等、視角特性が悪くなるという問題を有している（下記特許文献１参照）。一般的には、見る方向が斜めになるに従い、青色系の強度は減少し、赤色系の強度が増加する場合が多く、その結果、映像の色温度が低下することによる黄色の着色と赤色の着色が共に起こる傾向がある。
【０００６】
このような視角特性に関わる問題を解消するために、従来の液晶表示装置においては、液晶パネルに位相差板や色補償板等の補償フィルムを配置し、液晶層の複屈折性を相殺することで、液晶パネルの視角特性の改善を図るようにしている（下記特許文献２，３参照）。また、一定の偏光成分のみを抽出する偏光分離素子に、色補償機能を持たせたものもある（下記特許文献４参照）。
【０００７】
【特許文献１】特開平１０−２８２４９８号公報
【特許文献２】特開平８−１５６９５号公報
【特許文献３】特開平１１−２４０６６号公報
【特許文献４】特開２００４−３０９６１８号公報
【発明の開示】
【発明が解決しようとする課題】
【０００８】
しかしながら、液晶パネルの視角特性は、液晶層の複屈折性だけが原因ではなく、液晶パネルに配置された偏光板やカラーフィルタの光学特性が液晶パネルの視角特性に強く影響している。また、液晶パネル以外の他の構成部品、例えば拡散シートやプリズムシート、偏光分離素子等の輝度向上フィルムの構成や組合せ方によっても視角特性に違いが生じる。
【０００９】
従って、液晶層の複屈折性のみに着目して視野角補償をするには限界がある。また、液晶層以外の構成部品による影響をも含めた補償フィルムの光学設計は複雑性、困難性が増し、生産性も優れない。
【００１０】
なお最近では、表示色の再現性をより高めるため、光源にＲＧＢ３原色の発光ダイオードを使用したＬＥＤ（Light Emitting Diode）バックライトや、蛍光体の改善により広色域化されたＣＣＦＬ（Cold Cathode Fluorescent Lamp）バックライトが、液晶表示装置に用いられ始めている。この場合、光源の赤色の発光スペクトルはより長波長側へシフトするため、液晶パネルを斜めから見たときの赤色化は顕著となる。
【００１１】
本発明は上述の問題に鑑みてなされ、液晶パネルを斜めから見たときの画面の色度あるいは色相変化を抑制することができる液晶パネル、液晶表示装置およびこれらに用いられる光学素子を提供することを課題とする。
【課題を解決するための手段】
【００１２】
以上の課題を解決するに当たり、本発明は、バックライトユニットから出射される所定波長領域の光について、液晶パネルの光出射面から正面方向に出射する場合よりも斜め方向に出射する場合の透過率を変化させる光学素子を備えている。これにより、液晶パネルを斜めから見たときの特定色による画面の着色を抑制するようにしている。
【００１３】
具体的に、本発明に係る光学素子は、波長６００ｎｍ以上の可視光について、液晶パネルの光出射面から正面方向に出射する場合よりも斜め方向に出射する場合の透過率を低下させる機能を有する。
好適には、上記光学素子は、当該光学素子へ入射角０°で入射する可視光について、波長５００ｎｍから６００ｎｍにおける可視光の透過率の平均値が９０％以上である。
また、上記光学素子は、当該光学素子へ入射角４０°および６０°で入射する可視光について、波長６００ｎｍから７００ｎｍの可視光の透過率の平均値が、波長４００ｎｍから６００ｎｍの可視光の透過率の平均値よりも低い。
更に、上記光学素子は、当該光学素子へ入射角６０°で入射する可視光のＰ波成分およびＳ波成分の少なくとも一方について、波長６３０ｎｍにおける透過率が９５％以下である。
【００１４】
従って、液晶パネルを斜めから見たときに画面全体が赤みを呈するような場合には、上記構成の光学素子により光出射面から斜め方向に出射する赤色波長領域（波長６００ｎｍ以上）の光について選択的に透過率減衰機能を発揮させることで、表示色の赤色化を解消することができる。
【００１５】
また、本発明に係る他の光学素子は、波長５００ｎｍ以下の可視光について、液晶パネルの光出射面から正面方向に出射する場合よりも斜め方向に出射する場合の透過率を増加させる機能を有する。
好適には、上記光学素子は、当該光学素子へ入射角０°で入射する可視光について、波長５００ｎｍから６００ｎｍにおける可視光の透過率の平均値が９０％以上である。
また、上記光学素子は、当該光学素子へ入射角０°および２０°で入射する可視光について、波長４００ｎｍから５００ｎｍの可視光の透過率の平均値が、波長５００ｎｍから７００ｎｍの可視光の透過率の平均値よりも低い。
更に、上記光学素子は、当該光学素子へ入射角０°で入射する可視光について、波長４５０ｎｍにおける可視光透過率が９５％以下である。
【００１６】
このように、青色波長領域（波長５００ｎｍ以下）の光について選択的に透過率増幅機能を発揮させることで、青色波長領域の透過量不足に起因する色温度の視角依存性を解消することができ、色温度の低下による黄色着色化を軽減することができる。
【００１７】
また、本発明に係る光学素子は、波長６００ｎｍ以上の可視光について、液晶パネルの光出射面から正面方向に出射する場合よりも斜め方向に出射する場合の透過率を低下させるとともに、波長５００ｎｍ以下の可視光について、液晶パネルの光出射面から正面方向に出射する場合よりも斜め方向に出射する場合の透過率を増加させる機能を有する。
【００１８】
これにより、液晶パネルを斜めから見たときの表示画面の赤色化と黄色化の双方を同時に抑えることが可能となる。
【００１９】
本発明に係る光学素子は、第１の屈折率材料と、この第１の屈折率材料と屈折率が異なる第２の屈折率材料とが積層された多層膜からなり、上述したように、所定波長領域の光について、当該多層膜の法線方向に出射する場合よりも斜め方向に出射する場合の透過率を大きく変化させる機能を有する。
【００２０】
例えば図５に示すように、光学素子へ入射する光は、光の干渉効果により、多層膜の膜厚に応じてある波長域に透過率ピーク（最大値）と透過率ボトム（最小値）が現れる。多層膜の法線方向に対する光の入射角が０°から高角度側にシフトした場合、透過率のピークおよびボトムが短波長側にシフトする。透過率のピーク間距離およびピーク幅は膜厚が薄くなるほど大きくなる。本発明では、透過率ピークが可視波長領域内に位置し、透過率ボトムが可視領域よりも長波長側に位置するように上記多層膜を設計することで、入射角が大きくなるに従い可視領域の長波長側成分の透過量を減少させ、短波長側成分の透過量を増加させるようにしている。すなわち、長波長側の反射率の増大は映像の赤色化の軽減に寄与し、短波長側の反射率の減少は色温度変化の抑制に寄与する。
【００２１】
上記構成の光学素子を用いて液晶パネルあるいは液晶表示装置を構成することにより、従来用いられていた色補償フィルム等のように液晶層や偏光板等の光学フィルムの複屈折性を考慮した面倒な色補償設計を必要とすることなく、斜め方向から見たときの特定色による画面の着色を抑え、所望の視角特性を容易に実現することができる。
【００２２】
また、広（高）色域光源を採用した際に斜め方向から見たときの特定波長成分による画面の着色を効果的に抑制できるので、表示色の再現性を損なうことなく視角特性の改善を図ることができる。なお、ここでいう広色域光源とは、ＮＴＳＣ比９０％以上の光源をいう。
【００２３】
本発明に係る光学素子を液晶パネルとバックライトユニットとの間に配置する構成例では、当該光学素子を他の光学的機能素子、例えば一定の偏光成分のみを抽出する偏光分離素子や拡散シート、プリズムシート等とともに適宜順序を決めて重ねる、または、これらの光学的機能素子と一体化させて配置することができる。これにより、光源側から特定波長領域の光の強度を減衰させた状態で後段へ導き、液晶パネルに出射させることができる。さらに、本発明に係る光学素子の設置個所は一箇所に限らず、例えば上記光学的機能素子を挟む位置に二箇所以上設置してもよい。
【００２４】
本発明に係る光学素子は、液晶パネルの光出射面側（前面あるいは正面側）、光入射面側を問わず、設置することができる。特に、光学素子を液晶パネルの光入射面側に設置することにより、外光の影響を受けることなく、要求される液晶パネル画像品位に応じて最適な光学素子の設計が可能となる。
【発明の効果】
【００２５】
以上述べたように、本発明によれば、液晶パネルを斜めから見たときの画像の色度変化を抑制できるので、視角特性の改善を図ることができる。
【発明を実施するための最良の形態】
【００２６】
以下、本発明の各実施形態について図面を参照して説明する。
【００２７】
（第１の実施形態）
図１は、本発明の第１の実施形態による液晶表示装置１０の一構成例を示す概略図である。図示する液晶表示装置１０は、例えば大型液晶テレビ用に構成され、液晶パネル（液晶セル）１１と、この液晶パネル１１の背面側（図１において下方側）に配置されたバックライトユニット１２とを有している。液晶パネル１１とバックライトユニット１２との間には、拡散板１３、拡散シート１４、プリズムシート１５、光学フィルタ４、偏光分離素子１６等が適宜組み合わされて配置されている。
【００２８】
光学フィルタ４は、本発明に係る「光学素子」として構成されるもので、後述するように、バックライトユニット１２から照射される所定波長領域の光について、液晶パネル１１の正面方向に出射する場合よりも斜め方向に出射する場合の透過率を変化させることで、液晶パネル１１に表示される画像の色度補正素子として機能する。
【００２９】
なお、本実施形態では、バックライトユニット１２、拡散板１３、拡散シート１４、プリズムシート１５、光学フィルタ４、偏光分離素子１６の順で配置する構成としたが、勿論これに限られない。拡散板１３や拡散シート１４、プリズムシート１５のように光の進行方向を極端に変化させる光学的機能素子よりも液晶パネル１１側に光学フィルタ４を配置することで、光学フィルタ４の高い色度補正効果を得ることができる。
【００３０】
図２は、液晶パネル１１の概略構成を示す断面図である。液晶パネル１１は、液晶層１を挟んで対向する一対の透明基板２ａ，２ｂと、これらの透明基板２ａ，２ｂの外面側に各々配置された一対の偏光板３ａ，３ｂを備えている。なお必要に応じて、透明基板２ａ，２ｂと偏光板３ａ，３ｂとの間に位相差板等の光学補償フィルムを介在させてもよい。
【００３１】
液晶層１の構成は特に限定されず、誘電異方性が正で電界印加時に分子長軸が電界方向と略平行になる液晶材料や、誘電異方性が負で電界印加時に分子長軸が電界方向と略直交する垂直配向型液晶材料が用いられる。
【００３２】
透明基板２ａ，２ｂにはガラス基板が用いられるが、ポリマーフィルム基板が用いられてもよい。透明基板２ａの内面側にはカラーフィルタ１７、透明電極膜１８ａ及び配向膜１９ａが順に積層されている。また、透明基板２ｂの内面側には透明電極膜１８ｂ及び配向膜１９ｂが順に積層されている。一対の透明電極膜１８ａ，１８ｂは、例えば、それぞれが互いに直交する複数本の線状に配列され、それぞれの交差領域に画素を形成している。
【００３３】
図１を参照して、バックライトユニット１２から出射した光（バックライト光）は、拡散板１３、拡散シート１４、プリズムシート１５、光学フィルタ４および偏光分離素子１６を介して液晶パネル１１へ入射される。
【００３４】
拡散板１３は、入射したバックライト光を散乱出射させて、液晶パネル１１の前面からバックライトユニット１２の輝線を見えなくする働きをする。拡散シート１４はバックライト光を所定の角度範囲で拡散出射する。プリズムシート１５は、拡散シート１４で拡散されたバックライト光を集光して光学フィルタ４へ入射させる。光学フィルタ４は、後述するように、所定波長領域の入射光について、正面方向に出射する場合よりも斜め方向に出射する場合の透過率を変化させて、偏光分離素子１６へ向けて出射する。
【００３５】
偏光分離素子１６は、入射光に含まれる一定の直線偏光成分（例えばＰ波）を透過させ、他の直線偏光成分（例えばＳ波）を反射する。これにより、一定の偏光光のみが液晶パネル１１へ入射される。偏光分離素子１６から出射した偏光光は、その偏光方向と平行な透過軸を有する偏光板３ｂを介して液晶層１へ入射する。液晶層１を構成する液晶分子は、透明電極膜１８ａ，１８ｂ（図２）間に挟まれた画素領域毎に電圧駆動されることで配向制御され、入射偏光光に旋光性を与える。その結果、カラーフィルタ１７を通過し、液晶パネル前面側の偏光板３ａを透過する光と透過しない光とが画素毎に制御され、液晶パネル１１の前面にカラー画像が形成される。
【００３６】
バックライトユニット１２は、液晶パネル１１の背面側から照明光を照射する直下型バックライトユニットで構成され、複数のＬＥＤ光源８と、ＬＥＤ光源８の背面側および側面側を覆う反射板９とで構成されている。ＬＥＤ光源８はＲＧＢ（赤、緑、青）の３原色の単色光源であってもよいし、白色光源であってもよい。なお、バックライトユニット１２は、直下型だけに限らず、エッジライト型としてもよい。
【００３７】
また、ＬＥＤ光源に代えて、従来の蛍光管光源（ＮＴＳＣ比６５〜７５％）、広色域光源（ＣＣＦＬ）等のＮＴＳＣ比９０％以上の光源を用いることができる。ＬＥＤや広色域ＣＣＦＬをバックライト光源に用いることで、液晶パネル１１に表示される画像の色再現性が向上し、より高精細、高画質の映像を表示できるようになる。
【００３８】
ここで、ＮＴＳＣ比は、ＮＴＳＣ（National Television System Committee）規格で提案されているＸＹ色度域に対する色再現範囲を面積比で表したものをいう。図３はＣＩＥ（国際照明委員会）標準表色系色度図である。あるディスプレイにおいてＲＧＢ単色の色度を測定し色度図上にプロットして得られる三角形の面積を、ＮＴＳＣ方式で規定されたＲＧＢの色度点によって得られる三角形の面積で割った値が、ＮＴＳＣ比として用いられている。
【００３９】
次に、図４は、光学フィルタ４の一構成例を示している。光学フィルタ４は、透過率９０％以上の透明プラスチックフィルム（例えばＰＥＴフィルム）製の透明支持体（基材フィルム）５の上に高屈折率材料層６と低屈折率材料層７とを交互に複数積層した誘電体多層膜で構成されている。そして、光学フィルタ４は、波長６００ｎｍ以上の赤色系の光については、上記誘電体多層膜の法線方向に出射する場合よりも斜め方向に出射する場合の透過率が低くなり、波長５００ｎｍ以下の青色系の可視光については、逆に透過率が高くなるという特性を有している。
【００４０】
透明支持体５は、その摩擦係数を下げるために、予め表面に微細な凹凸を設けることができる。例えば、光学フィルタ４をロール方式で連続的に製造する場合、上記凹凸によって巻取りを安定して行うことができる。
【００４１】
この微細な凹凸の程度は、算術平均粗さ（Ｒａ）値が３０ｎｍ以上３００ｎｍ以下であり、かつ、１００μｍ2の範囲内において、直径が１００ｎｍ以下の凹凸密度を１００以下とし、直径が１００ｎｍ以上２００ｎｍ以下および２００ｎｍ以上３００ｎｍ以下の凹凸密度をそれぞれ２０以下とするのが好適である。
上記の割合よりも１００ｎｍ以下の凹凸が多いと、反射率が減少し、十分な視角特性を得ることができない。また、１００ｎｍ以上の凹凸が多いと、反射率の減少と同時にヘイズ値が上昇し、透過率が減少するためにディスプレイの輝度低下を招いて不都合となる。一方、上記の割合よりも凹凸が少ないと、透明支持体５の摩擦が大きくなり、巻取時にエアの巻き込みが増加して量産性を害するおそれがある。
【００４２】
高屈折率材料層６は本発明の「第１の屈折率材料」に相当し、低屈折率材料層７は本発明の「第２の屈折率材料」に相当する。また、これらの屈折率材料層６，７とは更に異なる屈折率を有する材料を積層してもよい。これら高屈折率材料層６および低屈折率材料層７は、真空蒸着法やスパッタ法等のドライプロセスあるいはディップコート等のウェットプロセスによって作製することができる。
【００４３】
上述したように、本実施形態の光学フィルタ４は、この光学フィルタ４に対し斜め方向に入射する光のうち、波長６００ｎｍ以上の赤色系の可視光について、その透過率を低下させ、また、波長５００ｎｍ以下の青色系の可視光については、逆に透過率を増加させるようにしている。なお、要求される液晶パネルの画像品位に応じて、赤色系の斜め入射光に対する透過率低下機能と青色系の斜め入射光に対する透過率増加機能のうち何れか一方のみ有する構成とすることも可能である。
【００４４】
この光学フィルタ４の構成例としては、高屈折率材料層６はＴｉＯ２超微粒子を含有した樹脂膜（屈折率１．９４）とされ、低屈折率材料層７はフッ素樹脂（屈折率１．３５）とされる。なお、高屈折率材料層６は、ＴｉＯ2の代わりにＮｂ2Ｏ5、Ｔａ2Ｏ5、ＺｒＯ2又はこれら何れかの微粒子を含有する塗膜で構成してもよく、低屈折率材料層７はフッ素樹脂の代わりにＳｉＯ2、ＭｇＦ2又はこれら何れかの微粒子を含有する膜で構成しても構わない。
【００４５】
さらに、高屈折率材料層６は、光劣化を抑制するために、コバルトやジルコニア、酸化アルミニウム、シリコン酸化物、ステアリン酸等を含有していてもよい。例えば、高屈折率材料層６を、コバルトを含有する導電性のＴｉＯ2微粒子を含有する塗膜、あるいは、導電性物質で被覆され、コバルトを含有するＴｉＯ2微粒子を含有する塗膜で構成する。導電性物質としては、スズ、インジウム、アンチモン、亜鉛、アルミニウム、ケイ素、ジルコニウム、マンガンから少なくとも１種類の元素を含有する無機化合物が挙げられる。
【００４６】
ある透明基板上にそれと屈折率の異なる物質からなる薄膜を形成すると、その膜厚に応じてある波長域に透過率ピークと透過率ボトムが現れる。これは光の干渉効果によるものである。透明基板の法線方向に対する光の入射角が０°から高角度側にシフトした場合、図５Ａに示すように透過率ピーク（反射率ボトム）および透過率ボトム（反射率ピーク）が短波長側にシフトする。また、この透過率ピーク間距離およびピーク幅は、膜厚が薄くなるほど大きくなる。
【００４７】
本発明は、この現象を利用し、図５Ｂに示すように透過率ピークを可視波長領域内に設定し、透過率ボトムが可視波長領域よりも長波長側に位置するように設定することで、入射角が大きくなるに従い、可視波長領域の長波長側成分は透過量が減少し、短波長側成分は透過量が増加する光学素子を作成するようにしている。すなわち、長波長側の反射率の増大は映像の赤色化の軽減に寄与し、短波長側の反射率の減少は色温度変化を抑制し映像の黄色化の軽減に寄与する。
【００４８】
従って、長波長側の反射率の増大と短波長側の反射率の減少が同時に起こるような特性が望ましいが、膜厚設計によってはこの片方の条件のみ満たせる場合もある。この場合、長波長側の反射率の増大を優先させる方が望ましい。これは、一般に人間の目が色温度の変化よりも赤色化の変化の方に敏感であるためである。さらに、屈折率が異なる複数の物質による多層膜を用いることで、入射角０°（垂直入射）における緑色系波長域の透過率を透明基板そのものの透過率よりも高く設定することができる。
【００４９】
液晶パネルを斜めから見たときに画面全体が赤みを呈するような場合には、液晶パネルから斜め方向に出射する赤色波長領域（波長６００ｎｍ以上）の光について選択的に透過率減衰機能を発揮させることで、表示色の視角依存性、特に赤色化を解消することができる。本実施の形態の光学フィルタ４は、入射角４０°および６０°で入射する可視光について、波長６００ｎｍから７００ｎｍの可視光の透過率の平均値が、波長４００ｎｍから６００ｎｍにおけるそれよりも低くなるように構成される。
【００５０】
また、青色波長領域（波長５００ｎｍ以下）の光について選択的に透過率増幅機能を発揮させることで、色温度の視角依存性を解消することができ、色温度の低下による黄色着色化も軽減することができる。
【００５１】
青色波長領域の透過率増幅機能を発揮させるためには、０°入射時に青色成分の反射率が高角度入射時の反射率よりも高く設定する必要がある。このため、視野角による色度変化量を少なくできても、正面から見た場合の映像の青成分が足りなくなる。これを解消するために、本実施形態の光学フィルタ４は、当該光学フィルタ４へ入射角０°および２０°で入射する可視光について、波長４００ｎｍから５００ｎｍの可視光の透過率の平均値が、波長５００ｎｍから７００ｎｍにおけるそれよりも低くなるように構成される。
【００５２】
なお、バックライトユニットや液晶パネル側で映像の青成分不足を抑制することも可能である。すなわち、ＬＥＤ光源の場合は青色光源の照度を通常よりも高くしたり、あるいはＣＣＦＬ光源の場合は液晶層に印加する電圧の調整により多層膜を設ける前とほぼ同等の色度に調整することで、正面から見たときの映像の青成分の不足を抑えることができる。
【００５３】
ところで、ＶＡモード方式の液晶テレビの場合、液晶層を透過できるバックライト光の偏光方向は画面正面から見て水平方向であるのが一般的である。従って、本実施形態の光学フィルタ４で色度補正を行う場合、この水平方向に振動するバックライト光（Ｐ波）に対する反射率特性が重要となる。画面横方向の視野角による色度ずれを制御するためには、光学フィルタ４のＰ波反射率特性が、また、画面縦方向の制御にはＳ波反射率特性が色度制御因子となる。テレビの総合的な性能向上にはこれら両者の制御が必要である。例えば家庭用のテレビについては、画面縦方向よりも画面横方向に高視野角な位置から映像を見る機会が多いため、横方向の色度ずれに係るＰ波反射率特性が重要となる。一方、業務用モニタの場合には、小さい面積の画像を上下左右様々な角度から見る場合が多いため、Ｓ波、Ｐ波成分の両方の反射率特性の制御が必要である。
【００５４】
以上の理由から、赤色透過率減衰機能を効果的に発揮させるためには、６０°入射時の波長６３０ｎｍにおけるこのＰ波成分またはＳ波成分の少なくとも一方の透過率が９５％以下になる必要がある。一方、青色透過率減衰機能を効果的に発揮させるためには、０°入射時の４５０ｎｍにおける透過率を９５％以下とする必要がある。
【００５５】
また、上記特性を維持しながら波長５００ｎｍ〜６００ｎｍの緑色に係る波長領域の平均透過率を９０％以上とすることで、青色および赤色の緑色に対する相対変化量を大きくすることができ、色補正機能をより効果的とすることができ、また、緑色の寄与率が高い映像の輝度の劣化を抑えることができる。
【００５６】
なお、波長６００ｎｍ以上の光および波長５００ｎｍ以下の光の入射角θと透過率との間の関係は、主として、高屈折率材料層６および低屈折率材料層７の膜厚、積層数、各層の膜厚の組合せ方等によって調整することができる。本例では、透明支持体５に形成した１層目の低屈折率材料層７の膜厚を約４２８ｎｍ、２層目の高屈折率材料層６の膜厚を約２９７ｎｍ、３層目の低屈折率材料層７の膜厚を約１０７ｎｍとしている。
【００５７】
以上のように、本実施形態によれば、光学フィルタ４により、出射角度に応じて波長６００ｎｍ以上の長波長光の透過量を選択的に減じることができるので、液晶パネル１１を斜め方向から見たときの画面全体の赤系色での着色を効果的に抑えることができる。また、斜め方向に出射する波長５００ｎｍ以下の短波長光の透過量を増加させることができるので、液晶パネル１１を斜め方向から見たときの画像光の青成分の減少による色温度の低下を抑制し、画像の黄色化を軽減することができる。
【００５８】
図６は、ＬＥＤバックライト方式の液晶テレビに前面白色画像を出力し、色彩輝度計（コニカミノルタ社製ＣＳ１０００）により測定した各視野角ごとのＣＩＥ標準表色計色度座標をプロットしたものである。色度は、視野角０°から７０°までを１０°間隔で測定した。曲線１は本発明に係る光学フィルタ４を備えていない従来の液晶テレビの映像を示しているが、視野角が上昇するに伴い、ｘおよびｙの値が共に増加している。特に、より高角度側ではｘの増大が顕著になり、曲線２の完全放射体軌跡の傾きと曲線１の傾きが大きく変化しているのがわかる。ｘおよびｙの値がほぼ同量ずつ増加する傾向は主に青色成分の減少により映像の色温度が低下したことを示している。また、完全放射体軌跡の傾きと異なることは、赤色成分の増加により映像が赤色化していることを示している。
【００５９】
これに対し、本発明に係る光学フィルタ４を備えた液晶テレビの映像を示す曲線３は、視野角０°から７０°までの色度座標の変化量が曲線１よりも小さくなっており、色温度の視野特性が向上していることがわかる。また、傾きについても完全放射体軌跡の傾きとほぼ同じであり、赤色化が軽減されている。実際に、ディスプレイの視野特性を目視にて観察したところ、光学フィルタ４を備えたディスプレイの方が、視野角による色変化量が目立たなくなっており、赤色化も認識されない程度になっていることが確認できた。
【００６０】
（第２の実施形態）
図７は、本発明の第２の実施形態による液晶表示装置２０の一構成例を示す概略図である。なお、図において上述の第１の実施の形態と対応する部分については同一の符号を付し、その詳細な説明は省略する。
【００６１】
図示する液晶表示装置２０は、例えば大型液晶テレビ用に構成され、液晶パネル（液晶セル）２１と、この液晶パネル２１の背面側（図７において下方側）に配置されたバックライトユニット１２とを有している。液晶パネル１１とバックライトユニット１２との間には、拡散板１３、拡散シート１４、プリズムシート１５、偏光分離素子１６等が適宜組み合わされて配置されている。
【００６２】
図８は液晶パネル２１の拡大断面図である。液晶パネル２１は、液晶層１を挟んで対向する一対の透明基板２ａ，２ｂと、これらの透明基板２ａ，２ｂの外面側に各々配置された一対の偏光板３ａ，３ｂと、光入射面側にある透明基板２ｂの上に偏光板３ｂを介して配置された本発明に係る光学素子としての光学フィルタ４を備えている。
【００６３】
本実施形態においても上述の第１の実施形態と同様な効果を得ることができる。特に、本実施形態によれば、要求される液晶パネルの画像品位に応じて最適な光学フィルタ４の設計を容易に行うことができる。
【実施例】
【００６４】
以下、本発明の実施例について説明する。なお、以下の実施例は例示であり、本発明はこれらの実施例に限定されるものではない。
【００６５】
本発明に係る光学素子としての光学フィルタの幾つかのサンプルを作製した。そして、光学フィルタを構成する屈折率材料層の膜厚、積層数、積層構造を変えて、入射角０°〜６０°における透過率と波長との関係を測定した。
【００６６】
サンプル作製に用いた高屈折率材料層は、ＴｉＯ2微粒子を含有する塗膜とした。当該塗膜を形成する塗料Ａの構成は以下の通りである。
【００６７】
（塗料Ａ）
・顔料微粒子：ＴｉＯ2微粒子  １００重量部
（石原産業社製、平均粒径約２０ｎｍ、屈折率２．４８）
・結合剤：ＳＯ3Ｎａ基含有ウレタンアクリレート  ９．２重量部
（数平均分子量：３５０、ＳＯ3Ｎａ濃度：１×１０-1ｍｏｌ／ｇ）
・分散剤：ポリオキシエチレンリン酸エステル  ７．５重量部
・有機溶媒：メチルイソブチルケトン（ＭＩＢＫ）  ４８００重量部
・紫外線（ＵＶ）硬化性樹脂：ジペンタエリスリトールヘキサアクリレートとジペンタエリスリトールペンタアクリレートとの混合物  ２２重量部
（日本化薬社製、商品名ＤＰＨＡ）
【００６８】
上記顔料微粒子、分散剤、結合剤、有機溶媒を所定量混合し、ペイントシェーカーで分散処理を行い微粒子分散液を得た。次に、ＵＶ硬化性樹脂を添加し、撹拌機にて撹拌処理を行い、塗料Ａとした。なお、当該塗料Ａより成膜した光学膜について、フィルメトリックス（松下インターテクノ社製）を用いて膜の屈折率を測定したところ、可視領域で平均１．９４であった。
【００６９】
一方、サンプル作製に用いた低屈折率材料層は、フッ素樹脂塗膜とした。当該樹脂膜を形成する塗料Ｂの構成は以下の通りである。
【００７０】
（塗料Ｂ）
・結合剤：末端カルボキシル基をもつパーフルオロブテニルビニルエーテルの重合体  １００重量部
・有機溶媒：含フッ素アルコール（Ｃ6Ｆ13Ｃ2Ｈ4ＯＨ）とパーフルオロブチルアミンとの混合溶媒（混合比９５：５）  １６６６重量部
【００７１】
上記結合剤と有機溶媒とを混合し、十分撹拌して塗料Ｂとした。なお、当該塗料Ｂより成膜した光学膜について、フィルメトリックス（松下インターテクノ社製）を用いて膜の屈折率を測定したところ、可視領域で平均１．３４であった。
【００７２】
（実施例１）
上述の塗料Ａ，Ｂを用いて以下のようにして光学フィルタのサンプルを作製した。
【００７３】
ＰＥＴフィルム（厚み１８８μｍ、東レ社製、商品名Ｕ４２６）の主面に塗料Ａをディッピング方式で塗布した。塗料Ａの塗布量は基板の引き上げ速度を調整して行い、目標膜厚１２８ｎｍとなる量とした。塗料Ａの塗膜を８０℃で乾燥後、ＵＶ硬化させ（１０００ｍＪ／ｃｍ2）、高屈折率材料層を形成した。
【００７４】
次いで、作製した高屈折率材料層の上に塗料Ｂをディッピング方式で塗布した。塗料Ｂの塗布量は基板の引き上げ速度を調整して行い、目標膜厚９３ｎｍとなる量とした。塗料Ｂの塗膜を室温で乾燥後、９０℃で熱硬化を行い、低屈折率材料層を形成した。以上のようにして、ＰＥＴフィルムの両面に合計４層の膜を積層した。
【００７５】
得られたサンプルの評価として、分光反射率測定器により入射角０°、２０°、４０°、６０°における透過率を測定し、入射角０°における波長５００〜６００ｎｍ間の透過率の平均値、入射角０°および２０°における波長４００〜５００ｎｍ間および５００〜７００ｎｍ間の透過率の平均値、入射角４０°および６０°における波長４００〜６００ｎｍ間および６００〜７００ｎｍ間の透過率の平均値、入射角０°における波長４５０ｎｍの透過率、入射角６０°における波長６３０ｎｍにおけるＰ波（Ｓ波）透過率をそれぞれ求めた。また、サンプルを光学フィルタとして図１の構成に従い、液晶テレビ内に設置後、前面白色映像にて視野角による映像の色度変化の様子を目視で観察した。
【００７６】
（実施例２〜８）
実施例２〜８における各サンプルの屈折率材料層の膜厚、積層形態を表１にまとめて示す。実施例２〜８では、（２層目の）低屈折率材料層の上に更に高屈折率材料層および低屈折率材料層を形成した。
【００７７】
【表１】
2007316156.tif 000003
【００７８】
（実施例９〜１１）
実施例９〜１１では、実施例１と同様の塗料Ａ，Ｂを用いてグラビアコーティング法により基板の片面にのみ表１に示す構成の多層膜を形成した。
【００７９】
（実施例１２）
実施例１２では、実施例１１における片面膜に加え、塗布面と反対の面に実施例１と同様の低屈折率材料層１層を１０７ｎｍの膜厚で形成した。
【００８０】
（実施例１３，１４）
実施例１３，１４では、スパッタコーティング法を用い、基板片面に高屈折率材料層としてＮｂ2Ｏ5膜（屈折率２．３５）を、低屈折率材料層としてＳｉＯ2膜（屈折率１．４８）をそれぞれ用いて表１に示す構成の多層膜を形成した。
【００８１】
（比較例）
実施例に用いた液晶ディスプレイを用いて、本発明に係る光学素子（光学フィルタ）を備えない状態とし、目視評価および色彩輝度計による評価において実施例と比較した。
【００８２】
各実施例における透過率特性について、表２および表３にまとめて示す。
【００８３】
【表２】
2007316156.tif 000004
【００８４】
【表３】
2007316156.tif 000005
【００８５】
また、各実施例における光学フィルタを液晶テレビ内に設置した場合の色度角度依存性について、映像の赤色化および黄色化（色温度低下）について目視評価を行い、比較例１よりもこれら着色化が軽減されていた場合を抑制効果有りと判断した。結果について表４に示す。
【００８６】
【表４】
2007316156.tif 000006
【００８７】
また、各実施例における光学フィルタの入射角０°および６０°における分光透過率曲線を図９〜図１３に示す。
更に、実施例３、実施例４、実施例６および比較例については、色彩輝度計（コニカミノルタ社製ＣＳ１０００）により視野角０°〜７０°間の映像の色度を１０°間隔で測定し、フィルム設置の有無について比較検討を行った。その色度測定結果について図１４および図１５に色度図上で示す。
【００８８】
実施例１、２、３、９、１０、１３は、入射角増大に伴い、赤色系波長領域の透過率を低下させる光学素子に係るものであり（表４）、図１４Ａに示す通り、比較例よりも映像の赤色化抑制効果が確認された。
【００８９】
実施例４は、入射角増大に伴い、青色系波長領域の透過率を増幅させる光学素子に係るものであり（表４）、図１４Ｂに示す通り、比較例よりも色温度変化による映像の黄色化抑制効果が確認された。
【００９０】
実施例５〜８、１１、１２および実施例１４は、入射角増大に伴い、赤色系波長領域の透過率を低下させ、かつ、青色系波長領域の透過率を増幅させる光学素子に係るものであり（表４）、図１５に示す通り、比較例よりも映像の赤色化および黄色化の両方を抑えることができ、極めて良好な色度視野角特性となっていることが確認された。
【００９１】
表２に示したように、これら各実施例１〜１４に係る光学フィルタは、当該光学フィルタへ入射角０°で入射する可視光について、波長５００ｎｍから６００ｎｍにおける可視光の透過率の平均値が９０％以上となっている。
【００９２】
また、表２に示したように、映像の赤色着色化抑制効果を有する実施例１〜３、５〜１４の各サンプルは、入射角４０°および６０°で入射する可視光について、波長６００ｎｍから７００ｎｍの可視光の透過率の平均値が、波長４００ｎｍから波長６００ｎｍにおけるそれよりも低いことがわかる。そして、表３に示したように、これらの実施例に係るサンプルは、入射角６０°で入射する可視光のＰ波成分の透過率が９５％以下であることがわかる。
【００９３】
一方、映像の黄色着色化抑制効果を有する実施例４〜８、１１、１２、１４の各サンプルは、表２に示したように、入射角０°および２０°で入射する可視光について、波長４００ｎｍから５００ｎｍの可視光の透過率の平均値が、波長５００ｎｍから７００ｎｍにおけるそれよりも低いことがわかる。そして、表３に示したように、これらの実施例に係るサンプルは、入射角０°で入射する可視光について、波長４５０ｎｍにおける可視光透過率が９５％以下であることがわかる。
【００９４】
また、実施例７、８については、６０°入射時の赤色波長領域（６３０ｎｍ）のＳ波反射率を他の実施例よりも高くし、逆にＰ波反射率を他の実施例よりも低くしている設計となっていることから、色度補正効果は横方向（画面水平方向）よりも縦方向（画面垂直方向）の方が顕著に見られた。このように、Ｓ波およびＰ波反射率の関係を調整することにより、色度補正効果の高い視野方向を任意に指定することも可能であり、モニター特性や用途に合わせた設計を行う際に有効な手段の一つとなりうる。
【００９５】
以上、本発明の各実施形態について説明したが、勿論、本発明はこれらに限定されることなく、本発明の技術的思想に基づいて種々の変形が可能である。
【００９６】
例えば以上の第１の実施形態では、本発明に係る光学フィルタ４を拡散シート１４やプリズムシート１５等の光学的機能素子とともに液晶パネル１１とバックライトユニット１２との間に単独で配置する例を説明したが、この光学フィルタ４はこれら光学的機能素子と一体的に構成されていてもよい。
【００９７】
また、以上の第２の実施形態では、本発明に係る光学フィルタ４を液晶パネル２１の光入射面側に設ける例について説明したが、これに代えて、液晶パネルの光出射面側に当該光学フィルタを配置する構成も可能である。また、この場合、図１６に示すように、光学フィルタ４の前面側に単層あるいは多層構造の誘電体膜（光学層）４１を形成した光学素子４０を構成し、光学フィルタ４を透過する特定波長領域（例えば波長６００ｎｍ以上）の光を、誘電体膜４１で反射した外光の特定波長成分（例えば波長６００ｎｍ以上）との干渉作用で減衰させるようにしてもよい。このとき、誘電体層４１は、光学フィルタ４を透過する特定波長領域の光の位相と逆位相となるような光学設計がなされる。
【００９８】
更にまた、本発明に係る光学素子は、拡散シートやプリズムシート等の光学的機能素子の種類、構造、組合せ等に応じて、要求される画像品位が得られる最適な位置に当該光学素子を配置することができる。
【００９９】
また、以上の実施形態では、光学フィルタ４を屈折率の異なる誘電体多層膜の積層体で構成したが、これに限らず、例えば以下に示すように、屈折率の異なる２種以上のポリマーを押出成形により積層させた積層体で構成してもよい。
押出成形には、２種以上の熱可塑性樹脂を用いる。熱可塑性樹脂としては透明性が要求されるため、例えばポリカーボネート樹脂、ポリメチルメタクリレート樹脂に代表されるアクリル樹脂、ポリエチレンテレフタレートに代表されるエステル樹脂や非晶性共重合ポリエステル樹脂、ポリスチレン樹脂、ポリ塩化ビニル樹脂などが挙げられる。さらに、熱可塑性樹脂に対して、少なくとも１種以上の離型剤を含有させることが望ましい。
通常、これらの熱可塑性樹脂には紫外線吸収剤または光安定剤が添加されることが好ましい。これら紫外線吸収剤または光安定剤が添加された場合は光源からの光照射による色相変化を抑制することが可能になる。
紫外線吸収剤としては、サリチル酸系、ベンゾフェノン系、ベンゾトリアゾール系、シアノアクリレート系などの紫外線吸収剤が挙げられ、具体的には例えば、アデカスタブＬＡ−３１、アデカスタブＬＡ−３２（以上、旭電化工業社製）、Ｃｙａｓｏｒｂ  ＵＶ−５４１１（サンケミカル社製）、Ｔｉｎｕｖｉｎ  Ｐ、Ｔｉｎｕｖｉｎ２３４、Ｔｉｎｕｖｉｎ３２０、Ｔｉｎｕｖｉｎ３２７（以上、チバガイギー社製）、Ｓｕｍｉｓｏｒｂ１１０、Ｓｕｍｉｓｏｒｂ１４０（以上、住友化学社製）、Ｋｅｍｉｓｏｒｂ１１０、Ｋｅｍｉｓｏｒｂ１４０、Ｋｅｍｉｓｏｒｂ１２、Ｋｅｍｉｓｏｒｂ１３（以上、ケミプロ化成社製）、Ｕｖｉｎｕｌ  Ｘ−１９、Ｕｖｉｎｕｌ  Ｍｓ−４０（以上、ＢＡＳＦ社製）、トミソーブ１００、トミソーブ６００（以上、吉富製薬社製）、Ｖｉｏｓｏｒｂ−８０、Ｖｉｏｓｏｒｂ−９０（以上、共同薬品社製）などが挙げられる。また、光安定剤としては、ヒンダードアミン系などが挙げられ、具体的には例えば、アデカスタブＬＡ−５２（旭電化工業社製）、サノールＬＳ−７７０、サノールＬＳ−７６５、サノールＬＳ７７４（三共社製）、Ｓｕｍｉｓｏｒｂ  ＴＭ−０６１（住友化学工業社製）などが挙げられる。
さらに、上述の離型剤および紫外線吸収剤以外にも、酸化防止剤、帯電防止剤、着色剤、可塑剤、相溶化剤、難燃剤などの添加剤を添加することも可能である。但し、ほとんどの添加剤は溶融押出しの加熱時にガスを発生させる要因になり、製膜性の悪化や作業環境性を悪化させるため、添加剤の総量は少ない方が好ましく、熱可塑性樹脂に対する添加量は２ｗｔ％以下にすることが好ましい。
【図面の簡単な説明】
【０１００】
【図１】本発明の第１の実施形態による液晶表示装置の概略構成図である。
【図２】図１に示す液晶表示装置の液晶パネルの構成を説明する断面図である。
【図３】光源のＮＴＳＣ比を説明する色度座標図である。
【図４】本発明の実施形態による光学素子（光学フィルタ）の構成を説明する断面図である。
【図５】本発明に係る光学素子の一作用を説明する透過率−波長特性を示す図である。
【図６】本発明に係る光学素子の一作用を説明する色度特性を示す図である。
【図７】本発明の第２の実施形態による液晶表示装置の概略構成図である。
【図８】図７に示す液晶表示装置の液晶パネルの構成を説明する断面図である。
【図９】本発明の実施例１〜３における各サンプルの分光透過率曲線である。
【図１０】本発明の実施例４〜６における各サンプルの分光透過率曲線である。
【図１１】本発明の実施例７〜９における各サンプルの分光透過率曲線である。
【図１２】本発明の実施例１０〜１２における各サンプルの分光透過率曲線である。
【図１３】本発明の実施例１３、１４における各サンプルの分光透過率曲線である。
【図１４】本発明の実施例３、４における各サンプルの色度特性を示す図である。
【図１５】本発明の実施例６におけるサンプルの色度特性を示す図である。
【図１６】本発明に係る光学素子の構成の変形例を説明する図である。
【符号の説明】
【０１０１】
１…液晶層、２ａ，２ｂ…透明基板、３ａ，３ｂ…偏光板、４…光学フィルタ（光学素子）、５…透明支持体（基材フィルム）、６…高屈折率材料層、７…低屈折率材料層、８…光源、１０，２０…液晶表示装置、１１，２１…液晶パネル、１２…バックライトユニット、１３…拡散板、１４…プリズムシート、１５…拡散シート、１６…偏光分離素子、１７…カラーフィルタ、１８ａ，１８ｂ…透明電極膜、１９ａ，１９ｂ…配向膜
【図１】
2007316156.tif 000007
【図２】
2007316156.tif 000008
【図３】
2007316156.tif 000009
【図４】
2007316156.tif 000010
【図５】
2007316156.tif 000011
【図６】
2007316156.tif 000012
【図７】
2007316156.tif 000013
【図８】
2007316156.tif 000014
【図９】
2007316156.tif 000015
【図１０】
2007316156.tif 000016
【図１１】
2007316156.tif 000017
【図１２】
2007316156.tif 000018
【図１３】
2007316156.tif 000019
【図１４】
2007316156.tif 000020
【図１５】
2007316156.tif 000021
【図１６】
2007316156.tif 000022